INPI-France/Brevets-Francais-2024-Chunked huggingface dataset:
vert 440 4 441 0# 982 C + 1 h à 982 C 0# 1037 C+ 1 h à 1037 C minéral: #20 / procédé de production: vert 442 2 g + Na2CO3 3 g / 926 C / 1 h minéral: #25 / procédé de production: vert 443 2 g + Na2CO3 2 g / 0# 815 C + 1 h à 815 C minéral: #34 / procédé de production: a) vert b) vert 444 100 g + HNO3 100 ml / trempage: 5 m. / séchage très clair naturel: 50 g + H3PO4 100 ml / trempage: 3 sem. / séchage sur plaque chauffante (hum.) / couleur du a) liquide b) solide minéral: #52 / procédé de production: vert 445 2 g + Na2CO3 2 g / 0#871 C + 1 h à 871 C minéral: #74 / procédé de production: vert 446 2 g + Na2CO3 2 g / 0#1037 C + 1 h à 1037 C / irradié au rayonnement γ à 63.88 Mrad a) vert froid 447 0# 1037 C: 1 g + H3PO4 20 ml / trempage: 4 ans b) gris / séchage sur plaque chauffante (hum.) / cou leur du a) liquide b) solide minéral: #102 f procédé de production: vert 448 1 g + HCl 10,0 ml / trempage: 2 sem. i séchage sur plaque chauffante minéral: #78 /procédé de production: a) vert b) gris 449 0# 1037 C:.50 g + H2PO4 80 ml / trempage: 2 sem. / séchage sur plaque chauffante (hum.) / couleur du a) liquide b) solide minéral: #6 J procédé de production: vert moyen 450 4 g + H2S04 200 ml / trempage: 4 sem. / sécha
un peu + vert 451 ge sur plaque chauffante irradié au rayonnement y à 190.22 Mrad minéral: #1 / procédé de production: vert intense 452 2 g + Na2CO3 2 g J 0# 982 C + I h a 982 0C minéral: #1 / procédé de production: vert vif et corsé 453 pierre recouverte de HCl 20 ml / trempage; 2 sem. / irradiée au rayonnement γ à 5.7 Mrad / séchage sur bain de sable minéraux: #107 + #98 / procédé de production: vert accentué 454 1 g #107 + Na2CO3 1.50 g J 871 C f s h: .50 g + .50 g #98 / irradié au rayonnement γ à 63.984 Mrad minéral: #34 / procédé de production: vert très intense 455 100 g + HNO3 100 ml f trempage: 5 m. / séchage naturel: .1 g + 50 cc résine de polyester transparente + 1% catalyseur / broyage ma nuel / dépit dans un contenant fermé d'un couvercle et déposé dans un four pour les plastiques à 37 C jusqu'à durcissement minéral: #27 / procédé de production: vert très 456 0#1037 C: .50 g + H3PO4 50 ml / trempage: 2 puissant sem. / sechage sur plaque chauffante (hum.) minéral: #27 / procédé de production: vert profond 457 0#1037 C: 1 g + H2SO4 50 ml / trempage: 2 sem. / séchage sur plaque chauffante minéral: #95 / procédé de production: a) vert très vif 458 3 g + HCl 80 ml / trempage; 2 sem. / séparab) vert kaki tion du liquide et du solide J séchage sur plaque chauffante / couleur du a) liquide b) solide minéral: #2 / procédé de production: vert foncé 459 2 g + Na2CO3 2 g / 0#982 C + 1 h à 982 C irradié au rayonnement γ à 64.7 Mrad minéraux: #5 + 50 I procédé de production: vert foncé I brun 460 t g #5 intégré à la masse de 27.4 g ciment orangé I gris fer Portland + 13 cc eau i broyage manuel X mou / jaune / orange lage / durcissement / ajout sur le ciment sé ché de 3 g #50 / 0# 926 C minéral: #50 I procédé de production: 4 g #50 déposés sur une pièce d'acier inoxydable mesurant l" x 1": vert foncé / brun 461 760 OC J 10 min I retrait immédiat
521 522 523 524 525 526 4 527 + accentué 528 I g #18 + 1 g #26 + l g MgO /982 C / l h 1.50 g # #18 + .50 g #26 / 871 C / í h 1.50 g #18 + .15 g #26 / 887 0C / 1 h 1.50 g #18 + .25 g #26 / 887 C / 1 h 1.50 g #18 + .35 g #26 / 898 0C / 1 h 1.50 g #18 + .50 g #26 / 898 C / 1 h 1.50 g #18 + .40 g #26 / 915 C / 1 h 1.50 g #18 + .25 g t26 / 898 C / 1 h encore + accentué 529 1.50 g #18 + .50 g #26 / 915 C / 1 h minéraux: #18 + #27 / procédé de production: vert pelouse clair 530 1.50 g #27 + .25 g #18 / 1000 C / 2 h + foncé 531 1.50 g #27 + .50 g #18 / 1000 C / 2 h encore + foncé 532 1.50 g #27 + 1 g #18 / 1000 C / 2 h minéraux: #27 + #29 / procédé de production:
vert pelouse clair 533 534 4 535 1.50 g #29 + .25 g #27 / 1000 C 1 2 h 1.50 g #29 + .25 g #27 1 832 C i 1 h 1.50 g *29 + .25 g #27 / 915 C / 1 h minéral: t27 / procédé de production: vert pelouse 536 .50 g #27 + 1.50 g poudre de coquille de pastel clair moule / 0# 1037 C minéral: #30 J procédé de production: vert pelouse clair 537 4 g + H2SO4 50 ml / trempage: 4 sem. / séchage sur plaque chauffante minéral: #64 / procédé de production: vert pelouse clair 538 l g + NH4OH 25 ml / séchage naturel. .2 g + intense 50 cc résine de polyester transparente + 1% catalyseur / dépôt dans un contenant fermé d'un couvercle / durcissement minéraux: *4 + t98 t procédé de production: vert pelouse clair 539 .50 g + .50 g / irradié au rayonnement (ton vert accentué) γ à 63.984 Mrad minéraux: *26 + #29 / procédé de production: vert pelouse clair 540 1.50 g #29 + .50 g #26 1871 oC I 1 h vert pelouse 541 1.50 g #29 + .10 g #26 / / 887 oC I l h + accentué 542 1.50 g #29 + .15 g #26 / 887 C J i h encore + accentué 543 1.50 g #29 + .10 g *26 / / 898 C / 1 h minéral: #27 / procédé de production: vert pelouse + vert, 544 1.50 g poudre de conquille de moule + .50 g lumineux et accentué #27 / 0#1037 C/ irradié au rayonnement que le vert pelouse électronique à 302,831 rad clair minéral: 93 i procédé de production: vert pelouse 545 pierre recouverte de HCI 20 ml t trempage: sem. t irradiée au rayonnement g à 5.7 Mrad t séchage sur bain de sable minéral: #22 / procédé de production: vert pelouse 546 4 g + HNO3 100 ml / trempage: 2 sem. / sépara tion du 1er liquide et du solide / séchage au dessicateur du 1er liquide / ajout au même so lide de HNO3 100 ml / trempage: 2 sem. / sépa ration du 2e liquide et du solide / séchage au dessicateur du 2e liquide / séchage naturel du solide / le solide est irradié au rayonnement γ à 64.7 Mrad minéraux: #27 + #29 / procédé de production: vert pelouse 547 .50 g #27 + 1.50 g #29 / 1000 C / 1 h minéral: #27 / procédé de production: vert pelouse 548 1 g + 27.4 g ciment Portland + 13 cc eau / broyage manuel / moulage / durcissement / 0#1037 C minéral: #26 / procédé de production: vert pelouse 549 1.50 g poudre de coquille de moule + .50 g #26 / 1037 C/ 1 h minéral: #109 / procédé de production: vert pelouse 550 .50 g + Na2CO3 2 g / 0#871 C + 1 h à 871 C minéraux: #26 + #29 / procédé de production: vert pelouse 551 1 g #29 + .50 g #26 / 926 C / 1 h + clair et froid 552 1 g #29 + .25 g #26 / 926 C / 1 h encore + 553 1 g #29 + .10 g #26 / 926 C / 1 h vert pelouse 554 .50 g #29 + 1.50 g #26 / 926 C / 1 h
de 1 555 tons 1 556 variés 1 557 $ 558 5 558 .50 g #29 + 1 g #26 I 926 C / 1 h .50 g #29 + .50 g #26 /926 C / 1 h .50 g #29 + .25 g #26 / 926 C I 1 h .50 g #29 + .10 g #26 / 926 C / 1 h minéral: #107 / procédé de production: 2 g + Na2CO3 2 g: vert pelouse 559 t 815 C + 1 h à 815 C
560 561 de tons i 562 563 variés 1 564 0# 926 C + l h à 926 oC Ot 1037 C+ 1 h à i037 C g g + Na2CO3 .50 g / 871 C / 1 h 1 g + Na2CO3 2 g / 871 C / 1 h 9 g + Na2CO3 2.50 g / 871 C / 1 h minéral: #87 / procédé de production: vert pelouse 565 1% #87 est mélangé à de la påte de verre de (reflet vert olive) type cristal et le tout est fusionné à 1315 C minéraux: #33 + #26 / procédé de production: vert pelouse + 566 3 g #33 + 2 g #26 / 926 C / 1 h clair que le vert pelouse moyen minéral: #27 / procédé de production: vert pelouse pastel 567 1.50 g poudre de coquille de moule + .50 g moyen et froid #27 / 0#1037 C/ irradié au rayonnement γ à 424.7 Mrad minéral: #5 / procédé de production: vert pelouse moyen 568 50 g + HCl 200 ml ou amiante recouverte de HCl / trempage: 1 sem. / séchage sur plaque chauf fante: 3 g + Na2CO3 4 g / 0# 1037 C minéraux: #26 + #29 / procédé de production: vert pelouse moyen 569 1.50 g #29 + .25 g #26 / 843 C / 1 h 570 1.50 g #29 + .25 g #26 / 915 C / 1 h 571 1.50 g #29 + .25 g #26 / 1010 C / 1 h minéraux: #33 + #68 / procédé de production: vert pelouse moyen 572 3 g #33 + 2 g #68 / 926 C / 1 h minéral: #74 / procédé de production: vert pelouse moyen 573 2 g + Na2CO3 2 g / 0# 1037 C+ 1 h à 1037 C et intense / irradié au rayonnement gamma à 423.88 Mrad minéraux: #18 + #26 / procédé de production: vert pelouse vif 574 .50 g #18 + 1.50 g #26 / 926 C / 1 h minéraux: #26 + #29 / procédé de production: vert pelouse vif 575 1.50 g #29 + .50 g #26 / 926 C / 1 h vert pelouse + vif 576 1.50 g #29 + .50 g #26 / 982 C / 1 h vert pelouse vif 577 1 g #29 + 1 g #26 / broyés et humectés avec de
et lumineux 4 l'eau jusqu'à consistance de påte / 1093 C / 45 min minéral: *26 i procédé de production: vert pelouse vif 578 .74 g poudre de coquille de moule + 1 g #26 / 926 C / 1 h minéral: #92 I procédé de production: vert pelouse vif 579 2 g + Na2CO3 2 g / 0#871 C + 45 min à 871 C minér aux: #18 + #26 / procédé de production: vert pelouse un peu 580 1 g + 1 g + 1 g SiC / 926 C / 1 h / + foncé que le vert 982 C / 15 h + 30 min / refroidissement / pelouse intense 982 C / 3 h minéral: *34 / procédé de production: vert pelouse très 581 pierre recouverte de 1000 ml d'acide acétique intense / séchage naturel / prélèvement des cristaux sur la pierre: 2 g cristaux + HCl 20 ml / trempage: 2 vert pelouse 585 871 C / 6 h puissant et foncé minéral: t21 f procédé de production: 2 g + Na2CO3 2 g: vert pelouse sombre 586 0#815 C + 1 h à 815 C + accentué et vif 587 0#871 C + 1 h à 871 C encore + 588 0#926 C + 1 h à 926 C minéraux: #26 et #29 / procédé de production: vert pelouse sombre 589 1 g + 1 g / 1093 C/ 45 min minéraux: #18 et #27 / procédé de production: vert pelouse + clair 590 1.50 g + 1.50 g J 1000 C / 1 h que le vert pelouse foncé minéral: #5 I procédé de production: vert pelouse foncé 591 50 g + HCl 200 ml ou amiante entierement recouverte de HCl J trempage: 1 sem. / sécha ge sur plaque chauffante: 4 g + Na2CO3 4 g / 0#1093 C minéraux: #18 + #26 / procédé de production: vert pelouse foncé 592. 1 g + 1 g + 1 g SiC J 926 C J 1 h J 982 C / 15 h + 30 min / refroidissement / 926 C / 3 h minéraux: #18 + #27 / procédé de production: vert pelouse foncé 593 1.50 g + 1.50 g J 1000 C I 2 h minéral: #34 / procédé de production: vert pelouse foncé 594 pierre recouverte de 1000 ml acide acétique f séchage naturel / prélèvement des cristaux sur la pierre / cristaux irradiés au rayon nement γ à 424.7 Mrad minéral: #52 / procédé de production: vert pelouse foncé 595 2 g + Na2CO3 2 g 1 0#926 C + 1 h å926 C J irradié au rayonnement y à 424.7 Mrad minéral: #61 / procédé de production: vert pelouse foncé 596 2 g + Na2CO3 2 g / 0#1037 C + 1 h à 1037 C / irradié au rayonnement γ à 424.7 Mrad minéral: #99 J procédé de production: vert pelouse foncé 597 2 g + Na2CO3 2 g / 0#926 C + 1 h à 926 C / irradié au rayonnement γ à 424.7 Mrad minéraux: #98 + #109 / procédé de production: vert pelouse foncé 598 1 g + Na2COz 3 g + 1 g / 0#871 C minéral: #107 / procédé de production: 1 g + Na2CO3 1.50 g: vert pelouse foncé 599 871 C / 1 h vert pelouse très 600 871 C / 8 h foncé minéraux: #18 + #27 / procédé de production: vert pelouse très 601 1.50 g + 1.50 g / 1000 C / 8 h foncé minéral: #95 / procédé de production: vert pelouse très 602 3 g + HCl 80 ml / trempage: 2 sem. / séparafoncé [quasi noir] tion du liquide et du solide / séchage sur plaque chauffante / le solide est irradié au rayonnement γ à 424.7 Mrad minéraux: #18 + #26 / procédé de production:
vert pelouse noir 603 4 604 1.50 g #18 + .25 g #26 / 1287 C / 1 h 1.50 g *18 + *50 g #26 / 1287 OC J 1 h minéral: #9 / procédé de production: vert pelouse clair 605 2 g + Na2CO3 2 g / 0#815 C + 30 min à 815 C / orange minéraux: #9 + #98 / procédé de production: vert pelouse foncé 606 1 g + Na2CO3 2 g + 1 g / 0#871 C / brun noir minéraux: #18 + #27 / procédé de production: vert pelouse clair 607 .50 g #27 + 1.50 #18 / 1000 C / 2 h / irradié (léger ton bleu) au rayonnement γ à 64.7 Mrad minéraux: #18 + #27 / procédé de production: vert pelouse 608 1.50 g + 1.50 g / 1000 C / 1 h
(ton bleu) 609 3 610 vert pelouse 611 (ton bleu) 612 I vert pelouse 613 léger ton bleu) I vert pelouse (ton 614 bleu) encore + foncé I 4 encore + foncé 615 1 g #27 + 1.50 g #18 / 1000 C / 1 h .50 g #27 + 1.50 g #18 / 1000 C / 1 h minéraux: #18 + t26 / procédé de production: 1 g + 1 g / 1093 OC I 45 min I g + 1 g / broyés et humectés avec de l'eau jusqu'à consistance de pâte /1093 oC J 45 min 1.50 g #18 + .50 g #26 / 926 C / 1 h 1.50 g #18 + .50 g #26 /1093 C I 1 h 1.50 g #18 + .50 g #26 / 1260 C / 1 h minéraux: #18 + 27 / procédé de production: vert pelouse moyen 616 .50 g #27 + 1.50 g #18 / 1000 C / 2 h / irra (léger ton bleu) dié au rayonnement γ à 424.7 Mrad minéraux: #19 + #26 J procédé de production: vert pelouse inten- 617 .50 g #19 + 1 g *26 J 926 C J 1 h
se (léger ton bleu) I vert pelouse moyen 616 (ton bleu) I vert pelouse (ton 619 1 g #19 + 1.50 g #26 J 926 C / i h 1 g + 1 9 /926 C / 1 h bleu) un peu + clair
vert pelouse (ton 620 bleu) + clair 4 1 g #l9 + .25 g #26 / 926 C / 1 h vert pelouse (ton 621 1.50 g #19 + .50 g #26 f 926 C / I h bleu) + clair que le vert pelouse moyen minéral: #21 / procédé de production: vert pelouse très 622 2 g + Na2CO3 2 g / 0# 982 C + 1 h à 982 C intense (ton bleu) minéraux: 118 + #26 / procédé de production: vert pelouse (ton 623 1.50 g t18 + .50 g #26 / 1037 QC I 1 h: .25 g bleu) un peu + pâle + HF 20 ml I trempage: 24 h / séchage dans une que le vert pelouse étuve à 37 C foncé (ton bleu) minéraux: #73 + #76 / procedé de production: vert pelouse (ton 624 0.14061 g #73 irradié au rayonnement y à 2.26 bleu) + pale que Mrad + 0.14061 g indigo irradié au rayonnele vert pelouse ment γ à 2.26 Mrad + 0.14061 g #76 / broyage foncé (ton bleu) minéral: #73 / procédé de production: vert pelouse (ton 625 0.14061 g #73 irradié au rayonnement y à 2.26 bleu) un peu + pâle Mrad + 0.14061 g indigo irradié au rayonneque le vert pelouse ment γ à 2.26 Mrad + Na2CO3 0.28122 g / foncé (ton bleu) broyage minéral: #73 I procéde de production: vert pelouse foncé 626 0.14061 g #73 irradié au rayonnement X à 2.26 (ton bleu) Mrad + 0.14061 g indigo irradié au rayonne ment γ à 2.26 Mrad / broyage minéraux: #33 + #26 / procédé de production: vert pelouse (ton 627 6 g #33 + 2 g #26 / 1037 C / 30 min bleu) foncé minéraux: #18 + t26 / procédé de production: vert pelouse (ton 628 1.50 g #18 + .50 g *26 11037 oC / 1 h: .25 g bleu) + intense + HCl 20 ml / trempage: 3 j / séchage sur plaque chauffante minéral: #5 f procédé de production: 0#1037 C: 50 g + HC1 200 pl ou amiante recou verte de HCl / trempage: 1 sem. / séchage sur plaque chauffante: vert pelouse (ton 629 1 g + 0.28122 g indigo + 0.14961 g noir bleu) un peu + pâle animal + 0.14061 g MgC / broyage que le vert pelouse foncé (ton bleu) vert pelouse (ton 630 1 g + 0.28122 g indigo + 0.14061 g noir bleu) un peu + pale animal + Na2CO3 0.28122 g f broyage que le vert pelouse foncé (ton bleu)
vert pelouse très 63i 1 g + 0.28122 g indigo + 0.14061 g noir foncé (ton bleu animal / broyage très accentué) minéral: #5 / procédé de production: vert pelouse (ton 632 0# 1037 C:50 g + HCl 200 ml ou amiante recoujaune) un peu + påle verte de HCl / trempage: 1 sem. / séchage sur que le vert pelouse plaque chauffante: 1 g + 0.14061 g indig@ + très intense (ton MgO 0.14061 g / broyage jaune) minéraux: #20 + #27 / procédé de production: vert pelouse (léger 633 1.50 g #20 + .50 g #27 / 1000 C / 2 h ton brun) minéraux: #18 + #26 / procédé de production: vert eplouse moyen 634 1 g + 1 g + MgO 1 g / 982 C / 15 h (léger ton brun) minéral: #92 / procédé de production: vert pelouse foncé 635 2 g + Na2CO3 2 g / 0# 871 C + 1 h à 871 C et sombre (ton brun) / irradié au rayonnement γ à 424.7 Mrad minéraux: #18 + #26 / procédé de production: vert pelouse très 636 1 g + 1 g + 1 g Ca(OH)2 / 926 C / 1 h påle (ton gris) minéraux: #18 + #26 / procédé de production: vert pelouse påle 637 1 g + 1 g + 1 g SiC / 926 C / 1 h (ton gris) minéral: #11 / procédé de production: vert pelouse clair 638 2 g + Na2CO3 2 g / 0# 871 C + 1 h à 871 C / (ton gris) irradié au rayonnement γ à 550.22 Mrad minéral: #53 / procédé de production: vert clair mitoyen 639 1% #53 est mélangé à de la påte de verre et le entre le vert menthe tout est fusionné à 1315 C
et le vert pelouse l plus sombre 640 irradié au rayonnement X a 9.88 Mrad minéral: *52 / procédé de production: vert émeraude + 641 2 g + Na2CD 2 g J Ot 982 C + I h à à 982 C accentué que le vert émeraude påle minéral: *52 / procédé de production: vert émeraude 642 2 g t Na2CO3 2 g / 0#926 C + 1 h à 926 C beaucoup + intense irradié au rayonnement W à 64.7 Mrad que le vert émeraude påle minéral: #34 / procédé de production: vert émeraude pâle 643 100 g + HCl 100 ml / trempage: 5 m. J séchage naturel J Ot 232 C: .50 g + NH4OH 5 ml J sé chage naturel: .1 g + 50 cc résine de poly ester transparente + 1% catalyseur / broya ge manuel J dépôt dans un contenant fermé d'un couvercle et déposé dans un four pour les plastiques à 37 C jusqu'à durcissement minéral; #17 I procédé de production: vert émeraude un 644 2 g + HCl 20 ml + HNOa 5 ml I trempage: 6 j J peu + clair que le séparation du liquide et du solide J séchage vert émeraude clair naturel / irradié au rayonnement γ à 65.65 Mrad minéral: #8 t procédé de production: vert émeraude clair 645 poudre irradiée au rayonnement neutronique pendant 2,000 sec à 1012 neutrons J cm2 J sec I puis, recouverte de 20 ml révélateur photographique D19 de Kodak / couleur du liquide minéral: #17 / procédé de production; a) vert émeraude 646 2 g + HCl 20 ml + HNO3 5 mi / trempage: 6 j J clair b) vert jaune séparation du.liquide et du solide J séchage très clair naturel / couleur du a) liquide b) solide minéral: #34 / procédé de production: a) vert émeraude 647 pierre recouverte de 1000 ml acide acétique clair b) gris foncé J séchage naturel I prélevement des cristaux sur la pierre; 2 g cristaux + H3PO4 20 ml I trempage: 3 j / séchage sur plaque chauffante (hum.) / couleur du a) liquide b) solide minéral: #99 / procédé de production: vert émeraude vif 648 2 g + Na2CO3 2 g / 0#1037 C + 1 h à 1037 C minéral: #17 J procédé de production: a) vert émeraude 649 3 g + HNO3 50 ml J trempage: 6 j f séparation b) vert pomme pâle du liquide et du solide / séchage naturel J couleur du a) liquide b) solide minéral: #60 / procédé de production: 2 g + Na2CO3 2 g:
transversal 32 s'engage un ergot de déplacement 40 d'un bouton tournant 41 placé -
ainsi que le montrent les figures 4 et 5 - dans un logement cylindrique 35 du carter.
L'axe 36 de ce logement 35 est transversal et en particulier perpendiculaire à l'axe 37 de l'alésage borgne 28; le logement cylindrique 35 coupe cet alésage dans la
zone du tronçon d'actionnement 34 ou du perçage transversal 32 de la cheville 23.
De ce fait, le logement 35 et l'alésage 28 communiquent entre eux à travers une fenêtre 30. Le diamètre du perçage 32 est plus grand, de préférence plus de deux fois plus grand que le diamètre de l'ergot 40, formé plus exactement, comme décrit
par la suite, par une extrémité d'un ressort.
Le bouton tournant 41, prévu comme élément d'actionnement, présente une partie de guidage 44 située dans le logement cylindrique 35 et maintenue avec ajustement dans la zone de l'extrémité ouverte de ce logement. A la partie de guidage 44 se raccorde une tête 42 située à l'extérieur du carter 2 et qui - comme le montre la figure 6 - est réalisée à la façon d'un écrou 45. La cote sur plats de l'écrou
correspond de préférence à la cote sur plats de l'écrou de serrage 16.
Le bouton tournant 41 est un bouton cylindrique creux (voir les figures 5 à 9) avec un diamètre intérieur au niveau de la tête 42 plus grand que le diamètre intérieur de la partie de guidage 44. L'épaulement annulaire interne 46, ainsi formé, sert d'appui pour le bord périphérique d'une rondelle-ressort 47 qui est de préférence
maintenue appliquée axialement contre l'épaulement annulaire 46 par une vis 48.
Cette dernière est vissée dans une tubulure de fixation 38 solidaire du carter et placée au centre du logement pour le bouton, tubulure qui s'étend à l'intérieur de la partie de guidage 44 du bouton 41. Sous l'effet de la force axiale créée lors de la fixation de la rondelleressort 47, un collet annulaire extérieur 49 de la tête 42 est pressé axialement contre un épaulement annulaire 50 du carter 2. Entre le collet 49 et l'épaulement 50 est ainsi créée une liaison par friction qui s'oppose par une force au mouvement de rotation du bouton 41. L'application à friction du collet annulaire 49 contre l'épaulement annulaire 50 du carter 2 ferme également le logement
cylindrique 35 du carter vis-à-vis de la pénétration de matières étrangères.
Le mouvement de rotation du bouton 41 est limité par une butée de rotation 51 qui - ainsi que le montre la figure 5 - se raccorde axialement, vers l'intérieur, à la partie de guidage 44 et est située entre deux butées antagonistes 52
solidaires du carter (figure 4).
Comme on peut le voir sur la figure 4, entre la tubulure de fixation 38 et la paroi cylindrique interne 39 du logement 35 est formé un espace annulaire 31 (figure 5) qui est fermé axialement par la partie de guidage 44 du bouton 41. Dans cet espace annulaire 31 se trouve, avec du jeu radial vers l'intérieur et vers l'extérieur, un étrier à ressort 60 ayant à peu près la forme d'un C dans une vue de dessus (figure 11) et constituant l'élément élastique dont il a été question précédemment. L'étrier à ressort 60 est formé essentiellement par une partie de spire située dans un plan et pouvant s'étendre sur un angle circonférentiel d'environ 180 à 270 , de préférence de 220 , comme cela est le cas à peu près dans l'exemple montré ici. L'étrier 60 entoure l'axe de rotation 36 du bouton 41 et, de préférence, sa partie de guidage 44. Le fil pour ressorts dont est fait cet étrier possède une forme cylindrique circulaire, mais d'autres sections peuvent être opportunes aussi. La spire 61 se raccorde par une extrémité à un tronçon terminal rectiligne 62 dont l'extrémité libre est recourbée, dans le plan de la spire, à angle droit ou à peu près à angle droit vers l'extérieur, et constitue l'ergot 40 pour le déplacement de la cheville de blocage 23. Le tronçon 62 et l'extrémité d'étrier 63 formant l'ergot 40 sont de préférence perpendiculaires entre eux. L'autre extrémité 64 de l'étrier à ressort 60 est recourbée à angle droit hors du plan 65 de la spire, comme le montre la figure 10. L'extrémité
64 est perpendiculaire ou à peu près perpendiculaire au plan 65.
Le calculateur d'injection 7 comprend classiquement un microprocesseur (CPU), des mémoires vives (RAM), des mémoires mortes (ROM), ainsi que des convertisseurs analogiques-numériques (A/D), et différentes interfaces d'entrées et de sorties.
Le microprocesseur intègre des circuits électroniques et des logiciels appropriés pour traiter les signaux en provenance de capteurs adaptés, déterminer les états du moteur et mettre en oeuvre des opérations prédéfinies afin de générer des signaux de commande à destination notamment des injecteurs (et des bobines d'allumage dans le cas d'un moteur à allumage commandé) suivant les stratégies adaptées retenues.
Le calculateur d'injection 7 est plus particulièrement adapté pour opérer une injection indirecte de carburant de type séquentielle phasée qui consiste à déclencher isolément chaque injecteur 5 de façon que l'injection de carburant soit terminée avant l'ouverture de la ou des soupapes d'admission correspondantes.
Parmi les signaux d'entrée du microprocesseur figurent notamment ceux adressés par un capteur vilebrequin 22. Ce capteur 22, par exemple à réluctance variable, est monté fixe sur le bâti du moteur pour être positionné devant une couronne de mesure 12 solidaire du volant d'inertie fixé à une extrémité du vilebrequin. Cette couronne 12 est munie à sa périphérie d'une succession de dents et de creux identiques à l'exception d'une dent i qui a été supprimée de façon à définir un repère absolu permettant de déduire 11 instant de passage au Point Mort Haut du piston d'un cylindre donné de référence, en l'occurrence le cylindre n01.
Le capteur 22 délivre donc un signal Dn correspondant au défilement des dents de la couronne 12. Ce signal Dn permet, après traitement par des moyens de calcul adaptés, de générer un signal PMH repérant à chaque demi-tour vilebrequin les passages simultanés au Point Mort Haut des pistons des cylindres n01 et n04 puis alternativement les passages simultanés au Point Mort Haut des pistons des cylindres n02 et n03 (Le cylindre n01 étant par exemple le cylindre le plus proche de la couronne 12 et ainsi de suite).